(57)【特許請求の範囲】
【請求項１】
水酸化ニッケルを主活物質とする正極と、水素吸蔵合金を主体とする負極と、セパレータと、アルカリ電解液と、電池容器とを備えるニッケル・金属水素化物電池を組み立てて封口し、その後に、少なくとも１回の充放電からなる化成を行なうニッケル・金属水素化物電池の製造方法において、
該電池を充電した後に１日以上放置してから放電するという操作を、該化成の後に１回以上行なう
ことを特徴とするニッケル・金属水素化物電池の製造方法。
【請求項２】
水酸化ニッケルを主活物質とする正極と、水素吸蔵合金を主体とする負極と、セパレータと、アルカリ電解液と、電池容器とを備えるニッケル・金属水素化物電池を組み立てて封口し、その後に、少なくとも１回の充放電からなる化成を行なうニッケル・金属水素化物電池の製造方法において、
該化成の前に該電池を１日以上放置する工程と、
該化成の後に該電池を充電した後に１日以上放置する工程とを具備する
ことを特徴とするニッケル・金属水素化物電池の製造方法。
【発明の詳細な説明】
【０００１】
【産業上の利用分野】
本発明は、水酸化ニッケルを主体とする正極と、水素吸蔵合金を主体とする負極と、セパレータと、アルカリ電解液と、電池容器とを備えるニッケル・金属水素化物電池の製造方法に関するものである。
【０００２】
【従来の技術】
水酸化ニッケルを主活物質とする正極と、水素吸蔵合金を主体とする負極と、セパレータと、アルカリ電解液と、電池容器とを備えるニッケル・金属水素化物電池は、ニッケルカドミウム蓄電池と比較して、エネルギ密度が高く、負極活物質にカドミウムを用いないことから、環境上好ましいので、ポータブル機器や電気自動車用の電源として、近年賞用されている。
【０００３】
この電池の正極、セパレータ、電解液および電池容器には、ニッケルカドミウム電池と類似のものが用いられていた。
【０００４】
負極の水素吸蔵合金としては、AB5 型およびAB2 型の金属間化合物が用いられている。これらのうちで、AB5 型は、CaCu5 型の結晶構造を有する金属間化合物LaNi5 のLaおよびNiを種々の異種金属で部分的に置換することによって、放電容量、充放電サイクル寿命、高率放電特性などの最適化を図っていた（T.Hazama, 米国特許5,284,619 ）。また、AB2 型は、C14 型（MgZn2 型）またはC15 型（MgCu2 型）の結晶構造を有するLaves 相金属間化合物であり、この水素吸蔵合金においても、A およびB のサイトに複数の異種金属元素を用いて、放電容量や充放電サイクル命の最適化を図っていた（K.Sapru, et al.,  米国特許4,551,400; T.Gamo, et. al., 欧州特許293660B1）。
【０００５】
【発明が解決しようとする課題】
しかしながら、このようなニッケル・金属水素化物電池には、自己放電速度がニッケルカドミウム電池と同等以上に大きいという問題点があった。
【０００６】
ニッケルカドミウム電池の自己放電の主たる原因は、原料塩に由来して正極活物質や負極活物質に不純物として残留している硝酸根や、ポリアミド製セパレータの分解生成物による”nitrate-nitrite shutlle ”機構にあることが知られておニッケル・金属水素化物電池では、硝酸ニッケルを含む水溶液を用いて製造した焼結式水酸化ニッケル電極を正極に用いる場合に、電池組立後に開放系で充電し、３０〜６０℃で保存して硝酸イオンを除去する製造方法が提案されている（特開平４−３２２０７１号）。しかしながら、この方法では、電池を開放系で充電して放置している間に、アルカリ電解液が空気中の炭酸根を吸収して電解液が汚染されたり、アルカリ電解液中の水が蒸発して電解液の濃度や量が変化するという問題点が存在した。また、ニッケル・金属水素化物電池では、正極活物質の原料塩に硝酸根を含まず、ポリアミド製セパレータを用いなくとも、自己放電速度が大きいという問題があり、この問題は特開平４−３２２０７１号の方法では解決できなかった。
【０００７】
そこで、電解液の汚染や濃度・量の変化を伴うことなく、自己放電が顕著に抑制されるニッケル・金属水素化物電池の製造方法が望まれていた。
【０００８】
【課題を解決するための手段】
本発明は、上述の課題を解決するために、水酸化ニッケルを主活物質とする正極と、水素吸蔵合金を主体とする負極と、セパレータと、アルカリ電解液と、電池容器とを備えるニッケル・金属水素化物電池を組み立てて封口し、その後に、少なくとも１回の充放電からなる化成を行なうニッケル・金属水素化物電池の製造方法において、該電池を充電した後に１日以上放置してから放電する操作を、該化成の後に１回以上繰り返すニッケル・金属水素化物電池の製造方法を提供する。
【０００９】
また、本発明は、上述の課題を解決するために、水酸化ニッケルを主活物質とする正極と、水素吸蔵合金を主体とする負極と、セパレータと、アルカリ電解液と、電池容器とを備えるニッケル・金属水素化物電池を組み立てて封口し、その後に、少なくとも１回の充放電からなる化成を行なうニッケル・金属水素化物電池の製造方法において、該化成の前に該電池を１日以上放置する操作と、該化成の後に該電池を充電した後に１日以上放置する操作とを具備するニッケル・金属水素化物電池の製造方法を提供する。
【００１０】
【作用】
本発明の構成を採用することによって、次の作用が得られる。
【００１１】
すなわち、水酸化ニッケルを主活物質とする正極と、水素吸蔵合金を主体とする負極と、セパレータと、アルカリ電解液と、電池容器とを備えるニッケル・金属水素化物電池を組み立てて封口し、その後に、少なくとも１回の充放電からなる化成を行なうニッケル・金属水素化物電池の製造方法において、該電池を充電した後に１日以上放置してから放電する操作を、該化成の後に１回以上繰り返すニッケル・金属水素化物電池の製造方法を採用することによって、該電池を充電した後に放置してから放電する操作を繰り返すごとに、該電池の自己放電速度が低下して、容量保持特性が向上する。
【００１２】
また、水酸化ニッケルを主活物質とする正極と、水素吸蔵合金を主体とする負極と、セパレータと、アルカリ電解液と、電池容器とを備えるニッケル・金属水素化物電池を組み立てて封口し、その後に、少なくとも１回の充放電からなる化成を行なうニッケル・金属水素化物電池の製造方法において、該化成の前に該電池を１日以上放置する操作と、該化成の後に該電池を充電した後に１日以上放置する操作とを具備するニッケル・金属水素化物電池の製造方法を採用すると、自己放電速度が低下することによる容量保持特性の向上が促進される。
【００１３】
そして、本発明では、該電池を充電した後に放置する操作を、放電池を組み立てて封口してから行なうので、電解液の汚染や濃度・量の変化という不都合を伴わない点でも有利である。
【００１４】
このように、本発明の手段によって、該電池の自己放電速度が低下して、容量保持特性が向上するメカニズムについては、現時点では詳細は定かでないが、本発明における放置の間に、ニッケル・金属水素化物電池の負極の水素吸蔵合金の表面の自己放電に関与するサイトに何らかの変化が起こるか、あるいは、水素吸蔵合金の分解生成物が自己放電を抑制する何らかの作用を有しているのかもしれない。そして、充電状態のニッケル・金属水素化物電池では、負極の金属水素化物（充電生成物）の量が、放電状態の電池と比較して多く、アルカリ電解液と接した場合に、金属水素化物は水素吸蔵合金と比較して容易に分解して、水素吸蔵合金の表面の自己放電に関与するサイトに何らかの変化、あるいは、水素吸蔵合金の分解生成物が自己放電を抑制する何らかの作用が促進されるのかもしれない。
【００１５】
なお、化成の後に充電した後で１回以上放置する際、及び化成前に１回以上放置する際には、格別の不都合なく上記の作用を得るために、いずれも環境温度が２０℃以上７０℃以下が好ましい。環境温度が２０℃未満では、上記の作用が生ずるまでに著しく長期間を要するので実用的価値が低く、７０℃を越えると、充放電サイクル寿命の低下を招くという不都合が生ずる。
【００１６】
【実施例】
本発明を好適な実施例によって詳しく説明する。
［実験１］
正極は次の方法で製作した。
【００１７】
すなわち、ニッケル、コバルトおよび亜鉛の重量比が９５：２：３となるようにこれらの金属の水酸化物を共沈して得た水酸化ニッケルを主体とする正極活物質粉末９５重量％と、水酸化コバルト粉末５重量％とを混合し、これに水を加えて混練してペースト状物を調製した。水酸化コバルトは、正極活物質の活物質利用率を向上すると共に、負極の放電リザーブを得るための添加物である。同様の作用は、金属コバルトや酸化コバルトによっても得られる。次に、このペースト状物を、約３００μm の平均細孔径を有する発泡状ニッケル多孔体に充填し、乾し、加圧し、所定の大きさに切断して正極板を得た。
【００１８】
負極は次の方法で制作した。
【００１９】
すなわち、ミッシュメタル（以後Ｍｍと表記する。主要成分は、Ｌａ：約４５重量％、Ｃｅ：約５重量％、Ｐｒ：約１０重量％、Ｎｄ：約４０重量％。）、Ｎｉ、Ｃｏ、ＭｎおよびＡｌの金属材料を、ＭｍＮｉ3.5 Ｃｏ0.8 Ａｌ0.4 Ｍｎ0.3 の組成となるように高周波誘導炉にて融解し、金型に鋳込んで凝固させた。そして、その鋳塊を粉砕し、ふるい分けて、平均粒径が約３０μm の水素吸蔵合金粉末を得た。次に、この水素吸蔵合金粉末１００重量部と、導電助剤たるカーボンブラック２重量部とを、増粘剤かつ結着剤の機能を有するポリビニルアルコールの水溶液とともに混練してペースト状物を調製した。次に、このペースト状物を、厚さが約８０μm で開口率が約５０％のニッケルメッキを施した鉄製の穿孔鋼板に塗布し、乾燥し、プレスし、所定の大きさに切断して、負極を得た。
【００２０】
そして、これらの正極３枚と負極４枚とを、ポリアミド製不織布からなるセパレータを介して積層し、ニッケルメッキした鉄製の電池容器に収納し、７ｍｏｌのＫＯＨ水溶液に１０ｇ／ｌのＬｉＯＨを溶解させたアルカリ電解液を注入し、安全弁を兼ねた正極端子を有する蓋で電池を封口し、複数の角形密閉式のニッケル・金属水素化物電池を構成した。この電池の大きさは、長さ６７ｍｍ、幅１６．４ｍｍ、厚さ５．６ｍｍである。この電池について、２０℃にて数回の充放電からなる化成を行なった。化成後に１８０ｍＡ（約５時間率）の電流で６時間充電し、１８０ｍＡの電流で放電した場合の放電容量は約９００ｍＡｈであり、この放電の容量制限極は正極であった。また、この電池の充電および放電は、共に正極の容量で制限されている。
【００２１】
そして、該化成の後に、充電−放置−放電からなる処理を行なった。その処理の１回の内容は次の通りである。
【００２２】
すなわち、上のニッケル・金属水素化物電池を、２０℃にて９００ｍＡの電流で６６分間充電してから、４０℃の恒温槽中にて７日間放置した。そして、その後に、２０℃にて１８０ｍＡの電流で端子電圧が１．０Ｖまで放電する。
【００２３】
そして、この充電−放置−放電からなる処理を行なった後に、次の条件で、自己放電速度すなわち容量保持特性を調べた。
【００２４】
すなわち、上のニッケル・金属水素化物電池を、２０℃にて９００ｍＡの電流で６６分間充電してから、２０℃にて１８０ｍＡの電流で端子電圧が１．０Ｖまで放電して、自己放電の前の放電容量を調べる。その後に、２０℃にて９００ｍＡの電流で６６分間充電してから、４０℃の恒温槽中にて７日間保存し、その後に、２０℃にて１８０ｍＡの電流で端子電圧が１．０Ｖまで放電して残存放電容量を調べる。この残存放電容量と自己放電の前の放電容量との比から容量保持率を算出する。
【００２５】
このようにして得た容量保持率と、充電−放置−放電からなる処理の回数との関係を図１に示す。図１において、処理の回数０は、化成の後で、充電−放置−放電からなる処理を行なわないで、容量保持特性を調べた結果を表わす。図１から、化成の後の充電−放置−放電からなる処理の回数の増加に伴って、容量保持率が増加しており、自己放電速度が減少することがわかる。
［実験２］
充放電からなる化成の前までは、［実験１］と同じ方法で、ニッケル・金属水素化物電池を製造した。
【００２６】
次に、充放電からなる化成の前に、４０℃にて種々の時間で放置し、かつ、充放電からなる化成の後に、２０℃にて９００ｍＡの電流で６６分間充電してから、４０℃の恒温槽中にて７日間放置した。
【００２７】
その後に、自己放電の試験を行なうために、この電池を、２０℃にて１８０ｍＡの電流で端子電圧が１．０Ｖまで放電した。その後に、次の条件で、自己放電速度すなわち容量保持特性を調べた。
【００２８】
すなわち、上のニッケル・金属水素化物電池を、２０℃にて９００ｍＡの電流で６６分間充電してから、２０℃にて１８０ｍＡの電流で端子電圧が１．０Ｖまで放電して、自己放電の前の放電容量を調べる。その後に、２０℃にて９００ｍＡの電流で６６分間充電してから、４０℃の恒温槽中にて７日間保存し、その後に、２０℃にて１８０ｍＡの電流で端子電圧が１．０Ｖまで放電して残存放電容量を調べる。この残存放電容量と自己放電の前の放電容量との比から容量保持率を算出する。
【００２９】
この実験において、化成の前の放置の時間と、容量保持率との関係を図２に示す。図２において、化成の前の放置の時間が１日以上の場合に、容量保持率が大きくなることがわかる。
【００３０】
なお、図２において、化成の前の放置の時間が０のものは、［実験１］における化成の後の充電−放置−放電の処理の回数が１回のものに相当するが、本実験２において、「充電−放置−放電」の処理の「放電」は必須構成要件ではなく、この「放電」を行なわなくとも図２と同様の作用効果を生ずる。本実験２では、容量保持率の測定における充電条件を固定する必要上から、電池を一旦放電したものである。
【００３１】
【発明の効果】
以上に詳述したように、本発明によれば、水酸化ニッケルを主活物質とする正極と、水素吸蔵合金を主体とする負極と、セパレータと、アルカリ電解液と、電池容器とを備えるニッケル・金属水素化物電池を組み立てて封口し、その後に、少なくとも１回の充放電からなる化成を行なうニッケル・金属水素化物電池の製造方法において、該電池を充電した後に１日以上放置してから放電する操作を、該化成の後に１回以上行なうニッケル・金属水素化物電池の製造方法を採用することによって、自己放電速度が低下するという効果を生ずる。
【００３２】
また、本発明によれば、水酸化ニッケルを主活物質とする正極と、水素吸蔵合金を主体とする負極と、セパレータと、アルカリ電解液と、電池容器とを備えるニッケル・金属水素化物電池を組み立てて封口し、その後に、少なくとも１回の充放電からなる化成を行なうニッケル・金属水素化物電池の製造方法において、該化成の前に該電池を１日以上放置する操作と、該化成の後に該電池を充電した後に１日以上放置する操作とを具備するニッケル・金属水素化物電池の製造方法を採用することによって、自己放電速度が一層低下するという効果を生ずる。
【００３３】
なお、上記の実施例では、負極の水素吸蔵合金の種類、合金粉末の製造方法、負極の製造方法、正極合剤の配合方法や製造方法、電解液の組成、ニッケル・金属水素化物電池の構成、形状や大きさ、化成の充放電サイクル数、温度、時間、電流、化成の後の充電−放置（−放電）における充電条件や放置の温度および時間やその他の条件・構成について、特定の具体的な構成のものを用いて詳しく説明したが、当該技術分野における通常の技術知識を有する者が、本発明の範囲において修整および変更を行なうことは可能であり、そのような修整および変更は、本発明の範囲に含まれる。
【図面の簡単な説明】
【図１】ニッケル・金属水素化物電池の容量保持率と、化成の後に、該電池を充電した後に１日以上放置してから放電する操作の回数との関係を表わした図。
【図２】封口の後に、少なくとも１回の充放電からなる化成の後に該電池を充電した後に１日以上放置する操作を具備するニッケル・金属水素化物電池の製造方法において、ニッケル・金属水素化物電池の容量保持率と、該化成の前の該電池の放置時間との関係を表わした図。
【図１】
0003746086.tif 000002
【図２】
0003746086.tif 000003